(57)【要約】【課題】発生した大気中の二酸化炭素を減少させることは、集めることの難しさ、どこで実施するかの問題等でほとんど研究されていない。しかしながら、二酸化炭素を削減しなければならないことは、急務であり、国際条約もありまったなしの状況である。【解決手段】新規なセメント系固化材であり、乳酸カルシウム及び／又は水酸化リチュウムを含有するもの。【選択図】　なし【特許請求の範囲】
【請求項１】
乳酸カルシウム及び／又は水酸化リチュウムを含有することを特徴とするセメント系固化材。
【請求項２】
セメント１００重量部に対して、乳酸カルシウム及び／又は水酸化リチュウムは、０．５〜５重量部含有するものである請求項１記載のセメント系固化材。
【発明の詳細な説明】
【０００１】
【発明の属する技術分野】
本発明は、セメント系固化材に関するものである。
【０００２】
【従来の技術】
地球温暖化が叫ばれて久しいが、それに関連して政府は条約を批准し、わが国も温暖化ガス（通常は二酸化炭素）の削減が義務付けられた。
この二酸化炭素の削減法は、まず第１は発生を抑えることである。例えば、ガソリン自動車を水素自動車にする、電気自動車にする、その他ごみは焼却せずに埋め立てるか、他の分解法を用いる等である。
【０００３】
しかし、このようなことは順次研究実施されていくと思われるが、すぐに実施は難しい。それは、それ（水素自動車等）を使用する者が大きな費用的負担を強いられることと、慣れないものへの不安等によって難しいばかりか、まだまだ理論的に解決されていない部分もある。
【０００４】
また、発生を制限するのではなく既に発生した大気中の二酸化炭素を減少させることも考えられる。しかし、これは集めることの難しさ、どこで実施するかの問題等でほとんど研究されていない。
【０００５】
【発明が解決しようとする課題】
しかしながら、二酸化炭素を削減しなければならないことは、急務であり、まったなしの状況である。
【０００６】
【課題を解決するための手段】
以上のような状況に鑑み、本発明者は鋭意研究の結果本発明セメント系固化材を完成させたものであり、その特徴とするところは、乳酸カルシウム及び／又は水酸化リチュウムを含有する点にある。
【０００７】
本発明は、ただ設置しておくだけで二酸化炭素が２４時間空気中から固定され減少するようなものがあれば便利で楽であるとの発想と、種々のものを測定していたときの偶然の測定結果から見出したものである。
【０００８】
セメント系固化材とは、セメント及び添加材に水を加えて硬化させるものである。セメントとしては、ポルトランドセメント、高炉セメント等水硬反応によって硬化する粉体であれば何でもよい。
また、添加材は、通常セメントに添加されるもの、また添加しても硬化反応に悪影響を及ぼさないもの等であり、自由に混合してもよい。例えば、顔料、促進剤その他である。
要するに、セメント系固化材とは、将来水硬反応によって硬化することができる粉状の混合物ということである。よって、骨材の差による、コンクリート、モルタル等もすべて含むものである。更に、その硬化したセメントやコンクリートもここでは、セメント系固化材と称する。
【０００９】
このセメント系固化材は、その骨材（砂利等）のサイズと量等によって、硬化した後に、透水性がある場合とない場合がある。一般的にはセメントの硬化物は透水性はない。しかし、舗道等に施工されるもので、道路上の排水の悪さから生じるハイドロプレーニング現象や、泥跳ね等を防止するため、透水性を有するものがある。
本発明の場合、後述するが、空気が接触する面積が大きい程、効果が大きくなるため、連続気孔がある透水性セメント系固化材が好適である。
勿論、透水性のような連続気泡がなくとも貫通孔を多数設ける等によって接触面積を大きくすることができるため、透水性はなくともよい。
【００１０】
混合するものは、乳酸カルシウム及び／又は水酸化リチュウムである。
これらのものは、通常のものでよく、混合比率は、セメント１００重量部に対して０．５〜５重量部がよい。０．５以下では効果がほとんどなく、５以上はあまり意味がない。
【００１１】
この２種は、無害であること、コンクリートに悪影響を与えないこと、及び安価であることから見いだされたものである。
次にこれらの化合物の存在によって、空気中の二酸化炭素が減少する理由について説明する。水酸化リチュウムで説明する。
２ＬｉＯＨ＋ＣＯ２→Ｌｉ２ＣＯ３＋Ｈ２Ｏ　　　　　−−−式１
Ｌｉ２ＣＯ３＋ＣＯ２＋Ｈ２Ｏ→ＬｉＨＣＯ３　　　　−−−式２
ＬｉＨＣＯ３＋Ｈ２Ｏ→ＣＯ３２−＋２Ｈ＋＋ＬｉＯＨ−−−式３
水酸化リチュウムと二酸化炭素が反応し、炭酸リチュウムと水になる。この状態で、二酸化炭素は固定されたのである。
しかし、この炭酸リチュウムは、過剰の二酸化炭素と水と反応して、炭酸水素リチュウムになる。これは水溶性であり、再度分解して二酸化炭素と水を放出する。二酸化炭素を放出すると言っても、水に溶解した状態である（式３の炭酸イオン）ため、そのまま通常であれば土中に浸透してしまう。土中に浸透すれば、それが再度二酸化炭素として空気中に戻ることは普通はない。
【００１２】
以上の工程は、空気中の二酸化炭素を水とともに土中に浸透させるだけで、本発明セメント系固化材の成分は、まったく変化しておらず、永久に繰り返すことができる。即ち、空気中の二酸化炭素がどんどん土中に固定されていくのである。土中の微生物や植物がすぐに利用するためそれらの栄養分となる。それらに利用されないとしても水溶液の形で、地下水として貯留されるか海にまで流れて、そこで利用されるかである。
【００１３】
本発明にセメント系固化材には、上記した化合物以外のものを混合してもよいことは当然である。
【００１４】
【発明の実施の形態】
以下実施例に基づいてより詳細に説明する。
実施例１（次の割合で混合した。）
ポルトランドセメント　　　　　　１００ｋｇ
骨材（１．２〜１３ｍｍφ）　　　４８０ｋｇ
水　　　　　　　　　　　　　　　　２７ｋｇ
水酸化リチュウム（水溶液で）　　　１０リットル
（１０％水溶液であるため、塩化リチュウム１．０ｋｇ）
【００１５】
実施例２
ポルトランドセメント　　　　　　１００ｋｇ
骨材（１．２〜１３ｍｍφ）　　　４８０ｋｇ
水　　　　　　　　　　　　　　　　２７ｋｇ
水酸化リチュウム（水溶液で）　　　２７リットル
（１０％水溶液であるため、塩化リチュウム２．７ｋｇ）
【００１６】
実施例３
ポルトランドセメント　　　　　　１００ｋｇ
骨材（１．２〜１３ｍｍφ）　　　４８０ｋｇ
水　　　　　　　　　　　　　　　　２７ｋｇ
乳酸カルシウム（水溶液で）　　　　２０リットル
（１０％水溶液であるため、乳酸２ｋｇ）
【００１７】
比較例１
ポルトランドセメント　　　　　　１００ｋｇ
骨材（１．２〜１３ｍｍφ）　　　４８０ｋｇ
水　　　　　　　　　　　　　　　　２７ｋｇ
【００１８】
実施例、比較例で板状ブロックを製造し、十分硬化させた。ブロックのサイズは、１００×２００×６０ｍｍである。このブロックを５リットルのテドラーバッグに入れ、二酸化炭素の初期濃度を５００ｐｐｍに調整した。そして、毎日それぞれの内部空気を採取し、二酸化炭素濃度を測定した。
【００１９】
その結果を表１に示す。数値は、二酸化炭素濃度（ｐｐｍ）である。
【表１】
2004137090.tif 000002
表１に示す通り、１週間でどの実施例でも３００ｐｐｍ以下になっており、袋内部の二酸化炭素がブロックに吸収されたものと考えられる。特に、同様の実験を行なった比較例１では、添加剤はまったくないブランク例であるが、二酸化炭素はほとんど減少せず、袋内に滞留している。
【００２０】
この実験では、上記で説明した二酸化炭素土中浸透説のように、順次二酸化炭素は洗い流されず、そのブロック上に留まっているため、減少率は小さいが、大気開放し、上方から時々降雨のように水を掛けると、減少する（固定される）二酸化炭素の量は、何倍にもなると考えられる。
また、大気の場合、袋内と異なり、二酸化炭素自体も無限に供給されるため、常に高濃度（３００〜５００ｐｐｍ）で本発明のブロックに接触する。よって、非常に効率よくなることは疑いはないが、大気開放状態でどの程度減少したかを実験することは難しい。
【００２１】
【発明の効果】
上記説明した本発明には次のような大きな効果がある。
（１）　本発明固化材で道路を舗装すれば、その道路では、なにもしなくとも、二酸化炭素が固定され土中に浸透していく。これが２４時間、３６５日行なわれるため、相当の量になる。
（２）　これによって、地球温暖化防止条約の二酸化炭素削減に寄与する。
（３）　二酸化炭素を大気中から土中固定するため、大気からの二酸化炭素の減少だけでなく、土中の植物や微生物によい影響を与える。